(57)【要約】【課題】転写材料から永久支持体に転写層を転写する際に発生しうる工程トラブルを回避することが可能な転写用積層材料を提供する。【解決手段】仮支持体の上に少なくとも１つの転写層を有し、仮支持体を剥離する際の剥離力の最大値が１８０°ピール法において０．９８〜５．３９ｍＮ／ｃｍである転写用積層材料である。また、仮支持体上に少なくとも１つの転写層を有し、仮支持体に隣接して設けられた転写層中の樹脂に対する可塑剤の割合が１１〜４５質量％であって、かつ仮支持体に隣接して設けられた転写層の膜厚が１μｍ以上１３μｍ以下である転写用積層材料である。【選択図】なし【特許請求の範囲】
【請求項１】
仮支持体の上に少なくとも１つの転写層を有し、仮支持体を剥離する際の剥離力の最大値が１８０°ピール法において０．９８〜５．３９ｍＮ／ｃｍである転写用積層材料。
【請求項２】
仮支持体上に少なくとも１つの転写層を有し、仮支持体に隣接して設けられた転写層中の樹脂に対する可塑剤の含有率が１１〜４５質量％であって、かつ仮支持体に隣接して設けられた転写層の膜厚が１μｍ以上１３μｍ以下である転写用積層材料。
【請求項３】
前記転写層の少なくとも１つは熱可塑性樹脂層であり、前記熱可塑性樹脂層は前記仮支持体と隣接して設けられ、前記仮支持体と前記熱可塑性樹脂層との間で剥離されることを特徴とする請求項１又は請求項２に記載の転写用積層材料。
【請求項４】
前記転写層の少なくとも１つは、アルカリ可溶な感光性樹脂組成物層であることを特徴とする請求項１〜請求項３のいずれか１項に記載の転写用積層材料。
【請求項５】
前記アルカリ可溶な感光性樹脂組成物層は、着色性物質を更に含むことを特徴とする請求項４に記載の転写用積層材料。
【請求項６】
請求項１〜請求項５のいずれか１項に記載の転写用積層材料を用いて永久支持体上に転写層を転写する工程と、
露光・アルカリ現像を行う工程と、を含む画像形成方法。
【発明の詳細な説明】
【技術分野】
【０００１】
本発明は、転写用積層材料及びそれを用いた画像形成方法に関する。
【背景技術】
【０００２】
ガラスなどの基板上に薄膜を形成する手段として、転写による方法は以前から広く知られており、液晶表示体に使用するカラーフィルタ作成プロセスや、プリント配線基板の作成などに用いられている。
一般的な転写法では、まず加熱や加圧によって仮支持体上から永久支持体上へ転写層を転写した後に仮支持体を剥離する工程が存在する。仮支持体を剥離する工程はラインの構造によって、一枚ずつの枚葉剥離、またはロールによる連続剥離がある。いずれの場合においても仮支持体は機械的に剥離されることになるが、このときに生じる剥離力によっていくつかの工程トラブルが発生することが予想される。
【０００３】
例えば、ガラスが水平な向きであって、その上側に転写層を転写する場合、剥離力によって永久支持体がコンベア上で滑ったり、浮き上がったりして位置ズレが発生することがある。その場合には再度位置制御をする必要があり、位置ズレの程度によってはライン停止も起こることが懸念される。
また、剥離時のゴミ、異物対策のためにガラスを垂直に立てた状態やあるいは転写層が下側に転写された状態で仮支持体の剥離を行う場合には、剥離力によってガラス基板が落下し、トラブルとなることが懸念される。カラーフィルタ分野などでは近年サイズの大型化が進んでおり、上記懸念はますます大きくなることが予想される。
【０００４】
転写用積層材料において剥離性を改良するために、離型層を設ける技術が知られている（例えば、特許文献１参照）。また、永久支持体と転写層間の剥離力を規定する方法が知られている（例えば、特許文献２参照）。
【特許文献１】特開２００４−８７４１７号公報
【特許文献２】特開平９−２４８９９号公報
【発明の開示】
【発明が解決しようとする課題】
【０００５】
しかしながら、特許文献１または特許文献２に記載の方法では、仮支持体の剥離性が不十分であり、工程トラブル発生の可能性が高かった。
本発明は、転写材料から永久支持体に転写層を転写する際に発生しうる工程トラブルを回避することが可能な転写用積層材料及びこれを用いた画像形成方法を提供することを目的とし、該目的の達成を課題とする。
【課題を解決するための手段】
【０００６】
前記課題を解決するための具体的手段は以下の通りである。
＜１＞  仮支持体の上に少なくとも１つの転写層を有し、仮支持体を剥離する際の剥離力の最大値が１８０°ピール法において０．９８〜５．３９ｍＮ／ｃｍ（０．１〜０．５５ｇｆ／ｃｍ）である転写用積層材料。
＜２＞  仮支持体上に少なくとも１つの転写層を有し、仮支持体に隣接して設けられた転写層中の樹脂に対する可塑剤の含有率が１１〜４５質量％であって、かつ仮支持体に隣接して設けられた転写層の膜厚が１μｍ以上１３μｍ以下である転写用積層材料。
＜３＞  前記転写層の少なくとも１つは熱可塑性樹脂層であり、前記熱可塑性樹脂層は前記仮支持体と隣接して設けられ、前記仮支持体と前記熱可塑性樹脂層との間で剥離されることを特徴とする前記＜１＞又は＜２＞に記載の転写用積層材料。
＜４＞  前記転写層の少なくとも１つは、アルカリ可溶な感光性樹脂組成物層であることを特徴とする前記＜１＞〜＜３＞のいずれか１項に記載の転写用積層材料。
＜５＞  前記アルカリ可溶な感光性樹脂組成物層は、着色性物質を更に含むことを特徴とする前記＜４＞に記載の転写用積層材料
＜６＞  前記＜１＞〜＜５＞のいずれか１項に記載の転写用積層材料を用いて永久支持体上に転写層を転写する工程と、露光・アルカリ現像を行う工程と、を含む画像形成方法。
【発明の効果】
【０００７】
本発明によれば、転写材料から永久支持体に転写層を転写する際に発生しうる工程トラブルを回避することが可能な転写用積層材料及びこれを用いた画像形成方法を提供することができる。
【発明を実施するための最良の形態】
【０００８】
本発明の転写用積層材料は、仮支持体上に少なくとも1つの転写層を有し、仮支持体を剥離する際の剥離力の最大値が、１８０°ピール法において０．９８〜５．３９ｍＮ／ｃｍ（０．１〜０．５５ｇｆ／ｃｍ）であることを特徴とする。剥離力の最大値が０．９８ｍＮ／ｃｍ未満の場合、転写層を永久支持体に転写する前に仮支持体が剥離してしまう。また、５．３９ｍＮ／ｃｍを超えると、仮支持体を剥離する際に転写層が転写された永久支持体の位置にズレたり、永久支持体が落下したりする工程トラブルが発生する。
【０００９】
一般に剥離力は測定方法に大きく依存することが知られている。本発明における剥離力とは１８０°ピール法によって測定されたものである。本発明における剥離力は、テンシロン万能試験機（エー・アンド・デイ社製）を用い、測定条件として、基板に転写した積層材料から、基板に平行で１８０°の方向に１０ｍｍ／ｓの速度で仮支持体を剥離するという条件で測定した剥離力を意味する。
【００１０】
剥離力の最大値を前記範囲内に調整する方法としては、仮支持体に隣接して設けられた層における可塑剤と樹脂の比率、及び／又は、仮支持体に隣接して設けられた層の膜厚を適宜変更する方法を挙げることができる。
【００１１】
また、本発明の転写用積層材料は、仮支持体上に少なくとも１つの転写層を有し、仮支持体に隣接する転写層中の樹脂に対する可塑剤の含有率が１１〜４５質量％であって、かつ仮支持体に隣接している転写層の膜厚が１μｍ以上１３μｍ以下であることを特徴とするが、可塑剤の含有率が１５〜３０質量％であって、かつ転写層の膜厚が５μｍ以上１０μｍ以下であることが好ましい。
可塑剤の含有率が１１％未満の場合及び支持体の隣接する転写層の膜厚が１μｍ未満の場合には、仮支持体を剥離する際の剥離力の最大値が小さくなり、転写層を永久支持体に転写する前に仮支持体が剥離してしまう可能性がある。また、可塑剤の含有率が４５％を超える場合及び転写層の膜厚が１３μｍを超える場合には、剥離力の最大値が大きくなり、仮支持体を剥離する際に転写層が転写された永久支持体の位置にズレたり、永久支持体が落下したりする工程トラブルが発生する可能性がある。
【００１２】
（仮支持体）
本発明の転写用積層材料の仮支持体は、化学的および熱的に安定であって、また可撓性の物質で構成することができるあり、具体的にはポリエチレンテレフタレート、ポリカーボネート、ポリエチレン、ポリプロピレン等の薄いシートあるいはこれらの積層物が好ましい。仮支持体の厚みは５〜３００μｍが適当であり、好ましくは２０〜１５０μｍである。
【００１３】
仮支持体上に積層される層との密着力を向上する目的で、仮支持体には、グロー放電処理、コロナ処理、紫外線照射処理などの表面処理、ポリ塩化ビニリデン樹脂、スチレンブタジエンゴム、ゼラチン等の下塗り処理、熱可塑性樹脂層中にクレゾールノボラック樹脂やレゾルシン等のフェノール性物質の添加を行うこと、さらにこれらの処理を組み合わせた処理を行うことができる。熱可塑性樹脂層がアルカリ可溶性の場合には、これらの中でも、密着性に優れている点でゼラチン下塗り処理したポリエチレンテレフタレートフィルムが好ましく、特に、コロナ処理後にゼラチンを下塗り処理したポリエチレンテレフタレートフィルムが更に優れた密着を与えるのでより好ましい。この場合のゼラチン層の好ましい厚みは０．０１μｍ〜２μｍである。
【００１４】
（転写層）
本発明の転写用積層材料は、少なくとも1つの転写層を有する。本発明における転写層は、仮支持体から永久支持体へ転写される層であれば特に制限はない。例えば、熱可塑性樹脂層、感光性樹脂組成物層、中間層等を挙げることができる。
【００１５】
−熱可塑性樹脂層−
本発明の転写用積層材料は、永久支持体への転写性の観点から、少なくとも１層の熱可塑性樹脂層を有することが好ましい。
熱可塑性樹脂層に含有される有機高分子物質としてはヴイカーＶｉｃａｔ法（具体的にはアメリカ材料試験法エーエステーエムデーＡＳＴＭＤ１２３５によるポリマー軟化点測定法）による軟化点が約８０℃以下の有機高分子物質より選ばれることが好ましい。この理由は軟化点の低いポリマーを用いることにより、転写用積層材料の転写層を凹凸のある基板上に熱と圧力で転写する際に下地の凹凸を完全に吸収し、気泡残りが全く無い状態で転写することが可能となるためである。軟化点が高いポリマーを用いた場合は、高い温度で転写する必要が有り、実作業上不利である。この様な点で熱可塑性樹脂層に用いられる有機高分子物質としてはＶｉｃａｔ法による軟化点が約８０℃以下、好ましくは約６０℃以下、特に好ましくは約５０℃以下のものである。
【００１６】
軟化点が約８０℃以下の有機高分子物質としては、ポリエチレン、ポリプロピレンなどのポリオレフィン、エチレンと酢酸ビニルあるいはそのケン化物の様なエチレン共重合体、エチレンとアクリル酸エステルあるいはそのケン化物、ポリ塩化ビニル、塩化ビニルと酢酸ビニルおよびそのケン化物の様な塩化ビニル共重合体、ポリ塩化ビニリデン、塩化ビニリデン共重合体、ポリスチレン、スチレンと（メタ）アクリル酸エステルあるいはそのケン化物の様なスチレン共重合体、ポリビニルトルエン、ビニルトルエンと（メタ）アクリル酸エステルあるいはそのケン化物のようなビニルトルエン共重合体、ポリ（メタ）アクリル酸エステル、（メタ）アクリル酸ブチルと酢酸ビニル等の（メタ）アクリル酸エステル共重合体、酢酸ビニル共重合体ナイロン、共重合ナイロン、Ｎ−アルコキシメチル化ナイロン、Ｎ−ジメチルアミノ化ナイロンの様なポリアミド樹脂等の有機高分子から少なくとも１つ選ばれるのが好ましいが、さらに「プラスチック性能便覧」（日本プラスチック工業連盟、全日本プラスチック成形工業連合会編著、工業調査会発行、１９６８年１０月２５日発行）による軟化点が約８０℃以下の有機高分子を使用することができる。
本発明においては、現像除去の観点から、アルカリ可溶性の熱可塑性樹脂であることが好ましい。
【００１７】
アルカリ可溶性熱可塑性樹脂としては、上記の、軟化点が約８０℃以下のものの中から、アルカリ水溶液に溶解するものを適宜選択することができる。この場合のアルカリ水溶液は本発明の後述の感光性転写材料のアルカリ現像液と同じものでもよいし、異なっていてもよい。ここで、アルカリ水溶液とは主にアルカリ性物質の水溶液を指すが、さらに水と混和性の有機溶剤を少量添加したものも含む。適当なアルカリ性物質はアルカリ金属水酸化物類（例えば水酸化ナトリウム、水酸化カリウム）、アルカリ金属炭酸塩類（例えば炭酸ナトリウム、炭酸カリウム）、アルカリ金属重炭酸塩類（炭酸水素ナトリウム、炭酸水素カリウム）、アルカリ金属ケイ酸塩類（ケイ酸ナトリウム、ケイ酸カリウム）アルカリ金属メタケイ酸塩類（メタケイ酸ナトリウム、メタケイ酸カリウム）、トリエタノールアミン、ジエタノールアミン、モノエタノールアミン、モルホリン、テトラアルキルアンモンニウムヒドロキシド類（例えばテトラメチルアンモニウムヒドロキシド）または燐酸三ナトリウムである。アルカリ性物質の濃度は、０．０１質量％〜３０質量％であり、ｐＨは８〜１４が好ましい。適当な水と混和性の有機溶剤は、メタノール、エタノール、２−プロパノール、１−プロパノール、ブタノール、ジアセトンアルコール、エチレングリコールモノメチルエーテル、エチレングリコールモノエチルエーテル、エチレングリコールモノｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、Ｎ−メチルピロリドンである。水と混和性の有機溶剤の濃度は０．１質量％〜３０質量％である。またさらに公知の界面活性剤を添加することができる。界面活性剤の濃度は０．０１質量％〜１０質量％が好ましい。
【００１８】
アルカリ水溶液に可溶な樹脂の例としては、アルカリ可溶性光重合性樹脂に用いられる、公知の高分子結合剤を挙げる事ができる。（メタ）アクリル酸と（メタ）アクリル酸アルキルエステル（アルキル基としては、メチル基、エチル基、ブチル基など）との共重合物、ポリ（メタ）アクリル酸、スチレンと無水マレイン酸などの不飽和二塩基酸無水物との共重合物、および該ポリマーとアルコール類との反応物、セルロースの多塩基酸無水物との反応物などがある。上記のポリマーのうち、本発明に好適に用いられるものは、スチレン／無水マレイン酸共重合体、特開昭６０−２５８５３９号明細書記載のメタクリル酸メチル／メタクリル酸／メタクリル酸２−エチルヘキシル／メタクリル酸ベンジル四元共重合体、特公昭５５−３８９６１号明細書記載のスチレン／マレイン酸モノ−ｎ−ブチルエステル共重合体、特公昭５４−２５９５７号明細書記載のスチレン／メタクリル酸メチル／アクリル酸エチル／メタクリル酸の四元共重合体、特開昭５２−９９８１０号明細書記載のメタクリル酸ベンジル／メタクリル酸共重合体、特公昭５８−１２５７７号明細書記載のアクリロニトリル／メタクリル酸２−エチルヘキシル／メタクリル酸の三元共重合体、および特公昭５５−６２１０号明細書記載のメタクリル酸メチル／アクリル酸エチル／アクリル酸の三元共重合体とイソプロパノールで一部分エステル化したスチレン／無水マレイン酸共重合体の２種などである。
【００１９】
本発明においては熱可塑性樹脂層が可塑剤の少なくとも１種を含有することが好ましい。有機高分子物質中に該高分子物質と相溶性のある各種の可塑剤を添加することで実質的な軟化点を下げることが可能となる。例えば、軟化点が８０℃以上の有機高分子物質中に該高分子物質と相溶性のある各種の可塑剤を添加して実質的な軟化点を８０℃以下に下げることができる。
前記可塑剤は、熱可塑性樹脂層中の有機高分子物質と相溶性がある可塑剤であれば特に制限なく用いることができる。例えば、パルミチン酸、ステアリン酸、ドコサン酸、ラウリン酸アミド、パルミチン酸アミド、ステアリン酸アミド、アジピン酸ジメチル、アジピン酸ジブチル、アジピン酸ジイソブチル、アジピン酸ジオクチル、アジピン酸ジノニル、セバシン酸ジメチル、セバシン酸ジオクチル等を挙げることができる。
前記可塑剤の含有率としては、所望の軟化点が得られるように適宜調整することができる。例えば、有機高分子物質に対して３〜８０質量％とすることができる。中でも、仮支持体を剥離する際の剥離力制御の観点から、１１〜４５質量％であることが好ましく、１５〜３０質量％であることがより好ましい。
【００２０】
これら有機高分子物質の溶解特性は、後述する感光性樹脂組成物層の溶解特性と十分に一致させてもよいし、感光性樹脂組成物層が全く溶解しない溶剤に可溶な溶解特性を持っていてもよい。またこれらの有機高分子物質中に仮支持体との接着力を調節するために実質的な軟化点が８０℃を越えない範囲で各種のポリマーや過冷却物質、密着改良剤あるいは界面活性剤や離型剤を加えることが可能である。
【００２１】
本発明においては、熱可塑性樹脂層の厚みは１μｍ以上が好ましく、５μｍ以上がより好ましい。熱可塑性樹脂層の厚みを１μｍ以上とすることで下地の凹凸を完全に吸収することが可能となる。また、上限については、性能的には特に限界は無いが、製造適性と仮支持体を剥離する際の剥離力の観点から、約５０μｍ以下、好ましくは１３μｍ以下であり、より好ましくは１０μｍ以下である。
【００２２】
本発明における熱可塑性樹脂層は、仮支持体を剥離する際の剥離力の観点から、可塑剤の含有率が樹脂に対して１１〜４５質量％であって、かつ熱可塑性樹脂層の膜厚が１μｍ以上１３μｍ以下であることが好ましく、可塑剤の含有率が樹脂に対して１５〜３０質量％であって、かつ熱可塑性樹脂層の膜厚が５μｍ以上１０μｍ以下であることがより好ましい。
【００２３】
−感光性樹脂組成物層−
本発明の転写用積層材料は、転写層として感光性樹脂組成物層の少なくとも１つを含むことが好ましく、該感光性樹脂組成物層はアルカリ可溶であることがより好ましい。これにより、感光性樹脂組成物層を永久支持体に転写した後、露光・現像処理して、感光性樹脂組成物層からなる画像を永久支持体上に形成することができる。
また、前記感光性樹脂組成物層（好ましくは、アルカリ可溶な感光性樹脂組成物層）は、着色性物質の少なくとも１種を含むことが好ましい。これにより感光性樹脂組成物層からなる画像を所望の態様に着色することができる。
【００２４】
本発明における感光性樹脂組成物層は少なくとも１５０℃以下の温度で軟化もしくは粘着性になることが好ましく、熱可塑性であることが好ましい。公知の光重合性組成物を用いた層の大部分はこの性質を有するが、一部の層については熱可塑性結合剤の添加あるいは相溶性の可塑剤の添加によって更に改質することができる。本発明にかかる感光性樹脂組成物層の素材としては公知の、例えば特願平２−８２２６２号公報に記載されている感光性樹脂を特に制限なく使用できる。具体的には、ネガ型ジアゾ樹脂とバインダーからなる感光性樹脂組成物、光重合性組成物、アジド化合物とバインダーとからなる感光性樹脂組成物、桂皮酸型感光性樹脂組成物等が挙げられる。その中でも特に好ましいのは光重合性樹脂である。光重合性樹脂は光重合開始剤と、光重合性モノマーと、バインダーとを基本構成要素として含むことができる。
また、感光性樹脂としてはアルカリ水溶液により現像可能なものと、有機溶剤により現像可能なものが知られているが、公害防止、労働安全性の確保の観点からアルカリ水溶液現像可能なものが好ましい。
【００２５】
感光性樹脂組成物層には更に着色性物質の少なくとも１種を含むことが好ましい。着色性物質としては、染料及び顔料を挙げることができる。
着色性物質として顔料を用いる場合、すべての顔料は感光性樹脂組成物層中に均一に分散された状態とすることができる。分散された顔料の粒径としては、好ましくは５μｍ以下、より好ましくは１μｍ以下である。特にカラーフィルタの作成に当たっては、顔料としては０．５μｍ以下の粒径のものが好ましい。
【００２６】
好ましい染料ないし顔料の例は次の通りである。ビクトリア・ピュアーブルーＢＯ（Ｃ．Ｉ．４２５９５）、オーラミン（Ｃ．Ｉ．４１０００）、ファット・ブラックＨＢ（Ｃ．Ｉ．２６１５０）、モノライト・エローＧＴ（Ｃ．Ｉ．ピグメント・エロー１２）、パーマネント・エローＧＲ（Ｃ．Ｉ．ピグメント・エロー１７）、パーマネント・エローＨＲ（Ｃ．Ｉ．ピグメント・エロー８３）、パーマネント・カーミンＦＢＢ（Ｃ．Ｉ．ピグメント・レッド１４６）、ホスターバームレッドＥＳＢ（Ｃ．Ｉ．ピグメント・バイオレット１９）、パーマネント・ルビーＦＢＨ（Ｃ．Ｉ．ピグメント・レッド１１）、ファステル・ピンクＢスプラ（Ｃ．Ｉ．ピグメント・レッド８１）、モナストラル・ファースト・ブルー（Ｃ．Ｉ．ピグメント・ブルー１５）、モノライト・ファースト・ブラックＢ（Ｃ．Ｉ．ピグメント・ブラック１）及びカーボン。さらに本発明の転写用積層材料をカラーフィルタの形成に用いる場合、適当な顔料としては、Ｃ．Ｉ．ピグメント・レッド９７、Ｃ．Ｉ．ピグメント・レッド１２２、Ｃ．Ｉ．ピグメント・レッド１４９、Ｃ．Ｉ．ピグメント・レッド１６８、Ｃ．Ｉ．ピグメント・レッド１７７、Ｃ．Ｉ．ピグメント・レッド１８０、Ｃ．Ｉ．ピグメント・レッド１９２、Ｃ．Ｉ．ピグメント・レッド２１５、Ｃ．Ｉ．ピグメント・グリーン７、Ｃ．Ｉ．ピグメント・グリーン３６、Ｃ．Ｉ．ピグメント・ブルー１５：１、Ｃ．Ｉ．ピグメント・ブルー１５：４、Ｃ．Ｉ．ピグメント・ブルー１５：６、Ｃ．Ｉ．ピグメント・ブルー２２、Ｃ．Ｉ．ピグメント・ブルー６０、Ｃ．Ｉ．ピグメント・ブルー６４を挙げることができる。
【００２７】
感光性樹脂組成物層中における着色性物質の含有率は、所望の色濃度が得られるように適宜選択することができる。例えば、感光性樹脂組成物に対して５〜６０質量％とすることができる。本発明の転写用積層材料をカラーフィルタの作製に用いる場合は、感光性樹脂組成物に対して１０〜４５質量％であることが好ましい。
【００２８】
本発明においては感光性樹脂組成物層の上に、貯蔵の際の汚染や損傷から保護するために薄い被覆シートを設けることが好ましい。被覆シートは仮支持体と同じまたは類似の材料からなっても良いが、感光性樹脂組成物層からより容易に分離されねばならない。被覆シート材料としては例えばシリコーン紙、ポリオレフィンもしくはポリテトラフルオルエチレンシートが適当である。被覆シートの厚みは約５〜１００μｍであるのが好ましい。特に好ましくは１０〜３０μｍ厚のポリエチレンまたはポリプロピレンフィルムである。
【００２９】
−中間層−
本発明の転写用積層材料が感光性樹脂組成物層を含む場合、中間層を更に含むことが好ましい。中間層を含むことで、感光性樹脂組成物層の露光感度を向上させることができる。中間層は仮支持体と感光性樹脂組成物層の間に形成することができる。
中間層としては、低い酸素透過性を示し、水またはアルカリ水溶液に分散または溶解するものであれば、公知のものの中から適宜選択することができる。中間層を構成する樹脂としては例えば、特開昭４６−２１２１号や特公昭５６−４０８２４号の各明細書に記載のポリビニルエーテル／無水マレイン酸重合体、カルボキシアルキルセルロースの水溶性塩、水溶性セルロースエーテル類、カルボキシアルキル澱粉の水溶性塩、ポリビニルアルコール、ポリビニルピロリドン、各種のポリアクリルアミド類、各種の水溶性ポリアミド、ポリアクリル酸の水溶性塩、ゼラチン、エチレンオキサイド重合体、各種の澱粉およびその類似物からなる群の水溶性塩、スチレン／マレイン酸の共重合体、およびマレイネート樹脂が挙げられる。
【００３０】
これらの内、特に好ましいのは、ポリビニルアルコールとポリビニルピロリドンの組み合わせである。ポリビニルアルコールは鹸化率が８０％以上であるものが好ましく、ポリビニルピロリドンの含有量は中間層固形分の１質量％〜７５質量％が好ましい。１質量％以上とすることで、感光性樹脂組成物層との十分な密着が得られる。また、７５質量％以下とすることで、中間層上に設けられる感光性樹脂組成物層用塗布液によって中間層が溶解することを抑制することができる。中間層の厚みは、０．１〜５μｍとすることができ、０．５〜２μｍであることが好ましい。０．５μｍ以上とすることで酸素の透過性を低くすることができる。また、２μｍ以下とすることで、現像時または中間層除去時の時間を短くすることができる。
【００３１】
本発明の転写用積層材料は、例えば、仮支持体上に熱可塑性樹脂層用塗布液を塗布し、乾燥することにより熱可塑性樹脂層を設け、その熱可塑性樹脂層上に熱可塑性樹脂層を溶解しない溶剤からなる中間層用の塗布液を塗布し、乾燥して熱可塑性樹脂層上に中間層を設け、その中間層上に中間層を溶解しない溶剤からなる感光性樹脂組成物層用塗布液を塗布、乾燥して設けることで作製することができる。
塗布液の塗布、乾燥には、公知の塗布方法、乾燥方法を特に制限なく用いることができる。
【００３２】
または被覆シート上に感光性樹脂組成物層を設けたシートと、前記の仮支持体上に熱可塑性樹脂層及び中間層を設けたシートとを作製して、両方のシートを中間層と感光性樹脂組成物層が接するように相互に貼り合わせること、または、別のシートとして熱可塑性樹脂層を有する仮支持体と、被覆シート上に感光性樹脂組成物層及び中間層を設けたシートとを作製して、中間層と熱可塑性樹脂層が接するように相互に貼り合わせることにより有利に製造される。
【００３３】
塗布により熱可塑性樹脂層を設けた仮支持体の代わりに、熱可塑性樹脂のシートと仮支持体シートを接着した２層または多層シートを用いることもできる。熱可塑性樹脂のシートとしては前記の熱可塑性樹脂層用の材料を使用できるが、この中では、ポリエチレンフイルムやポリプロピレンフイルムが特に好ましい。仮支持体上にポリエチレンフイルムやポリプロピレンフイルムを設ける方法としては、仮支持体上にポリ酢酸ビニル、ポリ塩化ビニル、エポキシ樹脂、ポリウレタン、天然ゴム、合成ゴム等の溶液を塗布することにより接着剤層を設け、この上にポリエチレンフイルムやポリプロピレンフイルムを加圧・加熱下に張り合わせる方法、エチレン／酢酸ビニル共重合体、エチレン／アクリル酸エステル共重合体、ポリアミド樹脂、石油樹脂、ロジン類、ワツクス類の混合物からなる接着剤を加熱溶融して仮支持体上に塗布した後で直ちにポリエチレンフイルムやポリプロピレンフイルムを張り合わせる方法、ポリエチレンやポリプロピレンを溶融状態にして、押しだし機によりフイルム状に押しだし、溶融状態のまま仮支持体を圧着してラミネートする方法等が挙げられる。
【００３４】
本発明の画像形成方法は、本発明の転写用積層材料を用いて永久支持体上に転写層を転写する工程と、露光・アルカリ現像を行う工程とを含むことを特徴とする。前記転写用積層材料の転写層の少なくとも１つは、アルカリ可溶な感光性樹脂組成物層であって、前記アルカリ可溶な感光性樹脂組成物層は、着色性物質を更に含むことが好ましい。
以下、本発明の転写用積層材料を用いた画像形成方法について説明する。
【００３５】
必要に応じて、転写用積層材料の被覆シートを取除き、感光性樹脂組成物層を加圧、加温下で基体（永久支持体）上に貼り合わせる。貼り合わせには、従来公知のラミネーター、真空ラミネーターが使用でき、より生産性を高めるためには、オートカットラミネーターの使用も可能である。その後仮支持体を剥がした後、所定のマスク及び、必要により中間層を介して、感光性樹脂組成物層を露光し、次いで現像する。現像は公知の方法で溶剤もしくは水性の現像液、特にアルカリ水溶液に浸漬するか、スプレーからの現像液の噴霧を与えること、さらにブラシでのこすりまたは超音波照射等の処理をすることで行なわれる。異なる色に着色した感光性樹脂組成物層を有する複数の転写用積層材料を用い、この工程を複数回繰り返せば多色画像もしくは多色パターンを形成することができる。
【００３６】
上記感光性樹脂組成物層を現像するためのアルカリ現像液としては、主としてアルカリ性物質の水溶液であるが、さらに水と混和性の有機溶剤を少量添加したものを含む。適当なアルカリ性物質はアルカリ金属水酸化物類（例えば水酸化ナトリウム、水酸化カリウム）、アルカリ金属炭酸塩類（例えば炭酸ナトリウム、炭酸カリウム）、アルカリ金属重炭酸塩類（炭酸水素ナトリウム、炭酸水素カリウム）、アルカリ金属ケイ酸塩類（ケイ酸ナトリウム、ケイ酸カリウム）アルカリ金属メタケイ酸塩類（メタケイ酸ナトリウム、メタケイ酸カリウム）、トリエタノールアミン、ジエタノールアミン、モノエタノールアミン、モルホリン、テトラアルキルアンモンニウムヒドロキシド類（例えばテトラメチルアンモニウムヒドロキシド）または燐酸三ナトリウムである。アルカリ性物質の濃度は、０．０１質量％〜３０質量％であり、ｐＨは８〜１４が好ましい。水と混和性を有する好ましい有機溶剤は、メタノール、エタノール、２−プロパノール、１−プロパノール、ブタノール、ジアセトンアルコール、エチレングリコールモノメチルエーテル、エチレングリコールモノエチルエーテル、エチレングリコールモノｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、Ｎ−メチルピロリドンである。水と混和性の有機溶剤の濃度は０．１質量％〜３０質量％である。さらに公知の界面活性剤を添加することができる。界面活性剤の濃度は０．０１質量％〜１０質量％が好ましい。
【００３７】
現像液は、浴液としても、あるいは噴霧液としても用いることができる。光重合性樹脂層の未硬化部分を除去するには現像液中で、回転ブラシで擦る方法、湿潤スポンジで擦る方法などを適宜組み合わせることができる。現像液の液温度は通常室温付近から４０℃が好ましい。現像処理の後に水洗工程を入れることも可能である。
【００３８】
本発明の転写用積層材料及び画像形成方法は、プリント配線基板の作製の他、多色画像、特にカラーフィルタ作製やカラーフィルタの保護層作製に都合が良い。プリント配線基板の作製には、永久支持体として公知の銅張り積層板が用いられ、カラーフィルタの作製のためには、永久支持体としては、公知のガラス板、表面に酸化珪素皮膜を形成したソーダガラス板、ポリマーフイルム、更にこれらの上に透明電極を設けたものなどが用いられる。この場合、永久支持体上には、永久支持体と十分な接着性を有するとともにパターン画像とも良好な密着性を有する接着層を設けることが好ましく、具体的には、特開平３−２８２４０４に記載の接着層が使用できる。これらを、永久支持体上に、印刷・塗布・転写等の方法により形成する。あるいは、接着層をパターン画像の上に設けても良い。
【実施例】
【００３９】
以下、本発明を実施例により具体的に説明するが、本発明はこれらの実施例に限定されるものではない。尚、特に断りのない限り、「部」及び「％」は質量基準である。
【００４０】
（実施例１）
厚さ１００μｍのポリエチレンテレフタレートフィルム仮支持体の上に、下記の表１に示した組成からなる熱可塑性樹脂層用塗布液を塗布し、乾燥させて乾燥膜厚が１０μｍの熱可塑性樹脂層を設けた。
【００４１】
【表１】
2009073022.tif 000002
【００４２】
−バインダーＡ−
・メチルメタクリレート／２−エチルヘキシルアクリレート／ベンジルメタクリレート／メタクリル酸共重合体（モル比）＝５５／１１．７／４．５／２８．８（商品名：アロマテックスＦＭ６０１、三井化学（株）製、重量平均分子量＝９００００、固形分濃度２１質量％）
−バインダーＢ−
・スチレン／アクリル酸共重合体（モル比）＝６３／３７（商品名：アロセット７０５５、（株）日本触媒製、重量平均分子量＝８０００、固形分濃度４２質量％）
−可塑剤１−
・２，２−ビス［４−（メタクリロキシポリエトキシ）フェニル]プロパン（新中村化学(株)製）
−界面活性剤１−
・下記構造物１                                    ３０％
・メチルエチルケトン                              ７０％
【００４３】
【化１】
2009073022.tif 000003
【００４４】
次に上記で形成した熱可塑性樹脂層上に下記処方Ｂ１に示した組成からなる塗布液を塗布、乾燥させ、乾燥膜厚が１．６μｍの中間層を設けた。
［処方Ｂ１］
・ポリビニルアルコール                            …  １７３．２ｇ
（（株）クラレ製ＰＶＡ２０５、鹸化率＝８０％）
・フッ素系界面活性剤（上記構造物１）                      …  ８ｇ
・蒸留水                                            …  ２８００ｇ
【００４５】
上記熱可塑性樹脂層及び中間層を有する４つの仮支持体の上に、下記表２に示した処方からなる黒色（Ｂｌ層用）、赤色（Ｒ層用）、緑色（Ｇ層用）及び青色（Ｂ層用）の４色の感光性樹脂組成物層用塗布液をそれぞれ塗布、乾燥させ、乾燥膜厚が２μｍの着色感光性樹脂組成物層を形成した。
【００４６】
【表２】
2009073022.tif 000004
【００４７】
さらに上記で得られた着色感光性樹脂組成物層の上にポリプロピレン（厚さ１２μｍ）の被覆シートを圧着し、赤色、青色、緑色および黒色の感光性転写材料（転写用積層材料）をそれぞれ作製した。
【００４８】
この感光性転写材料を用いて、以下の方法でカラーフィルタを作成した。赤色感光性転写材料の被覆シートを剥離し、着色感光性樹脂層組成物面を透明ガラス基板（厚さ１．１ｍｍ）にラミネータ（大成ラミネータ（株）製ＶＰ−ＩＩ）を用いて加圧（０．８ｋｇ／ｃｍ２）、加熱（１３０℃）して貼り合わせ、仮支持体を熱可塑性樹脂層との間で剥離除去した。次に所定のフォトマスクを介して露光し、下記処方の現像液を用いて３５℃で８０秒間浸漬し、不要部を除去した後、水洗・乾燥を行い、ガラス基板上に赤色画素パターンを形成した。
【００４９】
［現像液処方］
・炭酸ナトリウム                …  １５ｇ
・ブチルセロソルブ                …  １ｇ
・水                            …  １ｋｇ
【００５０】
次いで、赤色画素パターンが形成されたガラス基板上に、緑色感光性転写材料を上記と同様にして貼り合わせ、剥離、露光、現像を行ない、緑色画素パターンを形成した。同様な工程を青色、黒色感光性転写材料で繰り返し、透明ガラス基板上にカラーフィルタを形成した。得られたカラーフィルタは画素の欠落もなく、下地との密着性も良好であった。
【００５１】
（実施例２〜４、比較例１〜４）
実施例１における熱可塑性樹脂層の形成において、上記表１に示した組成からなる熱可塑性樹脂層用塗布液をそれぞれ用い、熱可塑性樹脂層の乾燥膜厚を表１に示した膜厚に変更した以外は、実施例１と同様にして転写用積層材料を作製した。
【００５２】
（比較例５）
特開２００４−８７４１７号公報の段落番号［００３５］〜［００３９］の記載にしたがい、以下のようにして転写用積層材料を作製した。
（１）カバーフィルムにはトーセロ社製の５０μｍ厚のポリプロピレンフィルム（ＯＰＰフィルム）を用いた。次に示す組成の感光性樹脂層用塗布液を調製し、ＯＰＰフィルム上に塗工厚みが１．７μｍとなるようにマイヤーバーを用いて塗工し、熱風循環式乾燥機中で９０℃２分間の乾燥を行い、感光性樹脂層を形成した。
【００５３】
［感光性樹脂層形成用塗布液］
・感光性樹脂（感光成分付加  変性ＰＶＡ）                ２５部
（５−（４−アジド−２−スルホベンジリデン）−３−（４，４’−ジメトキブチル）ローダニンナトリウム塩導入率：１．５モル％、平均重合度：１７００）
・アクリルエマルジョン                                  １５部
（フルタイト２６０２ＨＳ、Ｔｇ−５℃、三井物産ソルベントコーティング社製）
・アクリルエマルジョン                                  ６０部
（モビニール１８５、クラリアントポリマー社製）
・メタノール                                          ９５０部
・水                                                  ９５０部
【００５４】
（２）支持体として帝人デュポン社製の５０μｍＰＥＴフィルム（裏面に帯電防止層を付与：表面抵抗値１０８Ω／□）を用い、これにＭＲ−７７６８（アクリル酸エステル共重合体：Ｔｇ９℃、三菱レイヨン社製）をマイヤーバーを用いて塗工し、熱風循環式乾燥機中で１２０℃４分間の乾燥を行い、５０μｍ厚の熱可塑性樹脂層を形成した。
次いで、以下に示す離型層形成用塗布液を調製し、上述の熱可塑性樹脂層上に塗工厚みが０．４μｍとなるようにマイヤーバーを用いて塗工し、熱風循環式乾燥機中で１１０℃２分間の乾燥を行って離型層を形成した。
【００５５】
［離型層形成用溶液］
・アクリルメラミン樹脂                                  ５部
（テスファイン３２４、日立化成ポリマー株式会社製）
・パラトルエンスルホン酸                            ０．２部
・メタノール                                          ４８部
・メチルセロソルブ                                    ４８部
【００５６】
最後に、以下に示す組成の感光液を調製し、上述の離型層上に塗工厚みが１２μｍとなるようにマイヤーバーを用いて塗工し、熱風循環式乾燥機中で９０℃２分間の乾燥を行って感光性蛍光体層を形成した。
【００５７】
［蛍光体層形成用感光液］
・緑色発光蛍光体（ＺｎＳ：Ｃｕ，Ａｌ）                ９４部
・感光性樹脂（感光成分付加  変性ＰＶＡ）            １．２部
（５−（４−アジド−２−スルホベンジリデン）−３−（４，４’−ジメトキシブチル）ローダニンナトリウム塩導入率：１．５モル％、平均重合度：１７００）
・ポリビニルピロリドン  （Ｋ―３０、ＩＳＰ社製）    ４．８部
・水                                                １２３部
【００５８】
（３）蛍光体転写フィルムの貼合
（１）及び（２）で得られたフィルムを（１）のフィルムの感光性樹脂層面と（２）のフィルムの感光性蛍光体層面とを向かい合うように重ねた後、ラミネーターにニップした。加熱、加圧状態で両フィルムを貼合して一体化させて、緑色発光蛍光体転写フィルムを得た。貼合条件は、貼合温度：１２０℃、貼合圧力：３ｋｇｆ／ｃｍ２、貼合速度：２ｍ／分であった。
【００５９】
（評価）
＜剥離力の最大値の測定＞
１０ｃｍ×１０ｃｍサイズのガラス基板（洗浄、ＳＣ処理済み）上に、９．５ｃｍ×９．５ｃｍサイズの転写用積層材料又は緑色発光蛍光体転写フィルムをラミネートした。ラミネートには大成ラミネータ（株）社製のＶＡ２−７００Ｓを用いた。ラミネート条件は、圧力０．２４ＭＰａ、速度２．０ｍ／ｍｉｎ、ロール温度上下９５℃、基板加熱温度１００℃とした。
ラミネート後、室温まで冷却した後で、テンシロン万能試験機（（株）エーアンドデイ社製ＲＴＧ−１２１０）を用いて１８０°ピールテストを行い、仮支持体と熱可塑性樹脂層との間で仮支持体を剥離して剥離力の最大値を測定した。測定条件として、基板に転写した積層材料から、基板に平行で１８０°の方向に１０ｍｍ／ｓの速度で仮支持体を剥離するという条件で測定した。また、緑色発光蛍光体転写フィルムを用いた場合には、離型層と感光性蛍光体層との間で仮支持体を剥離して剥離力の最大値を測定した。結果を表３に示した。
【００６０】
また、実技上の問題点を連続転写と剥離を行うことのできるラインにて評価し、結果を表３に示した。
【００６１】
【表３】
2009073022.tif 000005
【００６２】
表３から、本発明の転写用積層材料を用いることで、転写層を転写する際に発生しうる工程トラブルを回避できることが分かる。